점착제 층 을 형성 하 기 위한 점착제 에 이용 하 는 아크릴 계 수지 ( 5 ) 를 다음 의 순서 로 조제 하 였 다 . 질소 가스 를 환류 시킬 수 있 고 온도 조절 을 행하 기 위한 냉각 장치 가 설치 된 1 L 의 반응 용기 에 , 2 - 에틸 헥 실 아크릴 레이트 99 . 9 부 및 이 소보 로 닐 아크릴 레이트 0 . 1 부 를 주입 했 다 . 반응 용기 내 의 산소 를 제거 하 기 위해서 질소 가스 로 1 시간 퍼징 하 여 내온 을 60 ℃ 로 유지 하 였 다 . 반응 용기 내 에 주입 된 화합물 을 균일 하 게 되 도록 혼합 한 후 , 광중합 개시제 로서 1 - 히드록시 시클 로 헥 실 페닐 케톤 0 . 5 부 를 투입 해 교반 하 고 , UV 램프 ( 10 mW ) 를 조사 하 여 , 아크릴 계 수지 ( 5 ) 를 얻 었 다 . 얻 어 진 아크릴 계 수지 ( 5 ) 의 중량 평균 분자량 Mw 를 상기 한 순서 로 측정 했 는데 19 만 이 었 다 .